(57)【特許請求の範囲】
【請求項１】
重量基準で、水溶性のカルボン酸０.０５〜１.０％と、水溶性の還元剤０.１〜２.０％と、水溶性のアスファルト溶剤０.１〜４.０％と、水溶性の界面活性剤０.１〜２.０％と、水溶性の無機酸５.０〜２０.０％と、水７１.０〜９４.６５％とを含み、
カルボン酸は、蟻酸、酢酸、プロピオン酸、酪酸、吉草酸、アクリル酸、クロトン酸、イソクロトン酸、プロピオール酸のモノカルボン酸、蓚酸、マロン酸、コハク酸、グルタル酸、アジピン酸、ピメリン酸、マレイン酸のジカルボン酸及びトリカリバリル酸、トリメシン酸のトリカルボン酸から成る群から選択され、
還元剤は、硫化ナトリウム、ポリ硫化ナトリウム、没食子酸、トリオキシグルタル酸、ヒドラジンから成る群から選択され、
アスファルト溶剤は、アセトン、ジオキシアセトン、ジオキサン、エチルメチルケトンから成る群から選択され、
界面活性剤は、硫酸アルキルナトリウム、アルキルベゼンスルホン酸ナトリウム、Ｎ−アシルアミノ酸ナトリウム、アルキルナフタレンスルホン酸ナトリウム、２−スルホコハク酸ジアルキルナトリウムの陰イオン界面活性剤、Ｎ−エチルアルカンアミドアンモニウムハライド、アルキルピリジニウムスルファート、アルキルトリメチルアンモニウムハライドの陽イオン界面活性剤、アルキルポリオキシエチレンエ−テルとしてアデカノールＢ４００１（ノニオン系）、アルキルカルボニルオキシポリオキシエチレン、Ｐ−アルキルフェニルポリオキシエチレンエーテル、脂肪酸多価アルコールエステル、脂肪酸多価アルコールポリオキシエチレン、脂肪酸シュ糖エステルの非イオン界面活性剤及びアルキルベタイン、アルキルジエチレントリアミノ酢酸の両性界面活性剤から成る群から選択され、
無機酸は、塩酸、硫酸、リン酸、硝酸、炭酸、塩酸ヒドラジンから成る群から選択されることを特徴とする気孔性舗装体透水能回復剤。
【請求項２】
カルボン酸は蓚酸、還元剤は没食子酸、アスファルト溶剤はジオキサン、界面活性剤はアルキルポリオキシエチレンエーテル、無機酸は塩酸ヒドラジンである請求項１に記載の気孔性舗装体透水能回復剤。
【請求項３】
カルボン酸は０.１〜０.３％、還元剤は０.５〜１.０％、アスファルト溶剤は１.８〜２.５％、界面活性剤は０.８〜１.５％、無機酸は７.０〜１３.０％、水は８１.７〜８９.８％である請求項１に記載の気孔性舗装体透水能回復剤。
【請求項４】
カルボン酸は蓚酸、還元剤は没食子酸、アスファルト溶剤はジオキサン、界面活性剤はアルキルポリオキシエチレンエーテル、無機酸は塩酸ヒドラジンである請求項３に記載の気孔性舗装体透水能回復剤。
【請求項５】
カルボン酸は０.１％、還元剤は０.１％、アスファルト溶剤は４.０％、界面活性剤は０.１％、無機酸は５.０％、水は９０.７％である請求項１に記載の気孔性舗装体透水能回復剤。
【請求項６】
カルボン酸は酢酸、還元剤は没食子酸、アスファルト溶剤はアセトン、界面活性剤はアルキルポリオキシエチレンエーテル、無機酸は塩酸である請求項５に記載の気孔性舗装体透水能回復剤。
【請求項７】
カルボン酸は０.３％、還元剤は１.０％、アスファルト溶剤は２.１％、界面活性剤は１.０％、無機酸は１３.０％、水は８２.４％である請求項１に記載の気孔性舗装体透水能回復剤。
【請求項８】
カルボン酸は蓚酸、還元剤はポリ硫化ナトリウム、アスファルト溶剤はジオキサン、界面活性剤は硫酸アルキルナトリウム、無機酸はリン酸である請求項７に記載の気孔性舗装体透水能回復剤。
【請求項９】
カルボン酸は１.０％、還元剤は２.０％、アスファルト溶剤は４.０％、界面活性剤は２.０％、無機酸は２０.０％、水は７１.０％である請求項１に記載の気孔性舗装体透水能回復剤。
【請求項１０】
カルボン酸はトリメシン酸、還元剤はトリオキシグルタル酸、アスファルト溶剤はジオキシアセトン、界面活性剤はアルキルトリメチルアンモニウムハライド、無機酸は塩酸ヒドラジンである請求項９に記載の気孔性舗装体透水能回復剤。
【請求項１１】
重量基準で、蟻酸、酢酸、プロピオン酸、酪酸、吉草酸、アクリル酸、クロトン酸、イソクロトン酸、プロピオール酸のモノカルボン酸、蓚酸、マロン酸、コハク酸、グルタル酸、アジピン酸、ピメリン酸、マレイン酸のジカルボン酸及びトリカリバリル酸、トリメシン酸のトリカルボン酸から成る群から選択される水溶性のカルボン酸０.０５〜１.０％、硫化ナトリウム、ポリ硫化ナトリウム、没食子酸、トリオキシグルタル酸、ヒドラジンから成る群から選択される水溶性の還元剤０.１〜２.０％及びアセトン、ジオキシアセトン、ジオキサン、エチルメチルケトンから成る群から選択される水溶性のアスファルト溶剤０.１〜４.０％を６０〜８０℃の水７１.０〜９４.６５％に加えて攪拌して、添加物を均一に水に溶解させる工程と、
次に、硫酸アルキルナトリウム、アルキルベゼンスルホン酸ナトリウム、Ｎ−アシルアミノ酸ナトリウム、アルキルナフタレンスルホン酸ナトリウム、２−スルホコハク酸ジアルキルナトリウムの陰イオン界面活性剤、Ｎ−エチルアルカンアミドアンモニウムハライド、アルキルピリジニウムスルファート、アルキルトリメチルアンモニウムハライドの陽イオン界面活性剤、アルキルポリオキシエチレンエ−テルとしてアデカノールＢ４００１（ノニオン系）、アルキルカルボニルオキシポリオキシエチレン、Ｐ−アルキルフェニルポリオキシエチレンエーテル、脂肪酸多価アルコールエステル、脂肪酸多価アルコールポリオキシエチレン、脂肪酸シュ糖エステルの非イオン界面活性剤及びアルキルベタイン、アルキルジエチレントリアミノ酢酸の両性界面活性剤から成る群から選択される水溶性の界面活性剤０.１〜２.０％を加えて攪拌し、均一に溶解する工程と、
更に、塩酸、硫酸、リン酸、硝酸、炭酸、塩酸ヒドラジンから成る群から選択される水溶性の無機酸５.０〜２０.０％を加えて攪拌する工程とを含むことを特徴とする気孔性舗装体透水能回復剤の製法。
【請求項１２】
カルボン酸は蓚酸、還元剤は没食子酸、アスファルト溶剤はジオキサン、界面活性剤はアルキルポリオキシエチレンエーテル、無機酸は塩酸ヒドラジンである請求項１１に記載の気孔性舗装体透水能回復剤の製法。
【請求項１３】
カルボン酸０.１〜０.３％、還元剤０.５〜１.０％及びアスファルト溶剤１.８〜２.５％を６０〜８０℃の水８１.７〜８９.８％に加えて攪拌して、添加物を均一に水に溶解させる工程と、
次に、界面活性剤０.８〜１.５％を加えて攪拌し、均一に溶解する工程と、
更に、無機酸７.０〜１３.０％を加えて攪拌する工程とを含む請求項１１に記載の気孔性舗装体透水能回復剤の製法。
【請求項１４】
カルボン酸は蓚酸、還元剤は没食子酸、アスファルト溶剤はジオキサン、界面活性剤はアルキルポリオキシエチレンエーテル、無機酸は塩酸ヒドラジンである請求項１３に記載の気孔性舗装体透水能回復剤の製法。
【請求項１５】
カルボン酸０.１％、還元剤０.１％及びアスファルト溶剤４.０％を６０℃の水９０.７％に加えて攪拌して、添加物を均一に水に溶解させる工程と、
次に、界面活性剤０.１％を加えて攪拌し、均一に溶解する工程と、
更に、無機酸５.０％を加えて６０分攪拌する工程とを含む請求項１１に記載の気孔性舗装体透水能回復剤の製法。
【請求項１６】
カルボン酸は酢酸、還元剤は没食子酸、アスファルト溶剤はアセトン、界面活性剤はアルキルポリオキシエチレンエーテル、無機酸は塩酸である請求項１５に記載の気孔性舗装体透水能回復剤の製法。
【請求項１７】
カルボン酸０.３％、還元剤１.０％及びアスファルト溶剤２.１％を７２℃の水８２.４％に加えて攪拌して、添加物を均一に水に溶解させる工程と、
次に、界面活性剤１.０％を加えて攪拌し、均一に溶解する工程と、
更に、無機酸１３.０％を加えて攪拌する工程とを含む請求項１１に記載の気孔性舗装体透水能回復剤の製法。
【請求項１８】
カルボン酸は蓚酸、還元剤はポリ硫化ナトリウム、アスファルト溶剤はジオキサン、界面活性剤は硫酸アルキルナトリウム、無機酸はリン酸である請求項１７に記載の気孔性舗装体透水能回復剤の製法。
【請求項１９】
カルボン酸１.０％、還元剤２.０％及びアスファルト溶剤４.０％を８０℃の水７１.０％に加えて攪拌して、添加物を均一に水に溶解させる工程と、
次に、界面活性剤２.０％を加えて攪拌し、均一に溶解する工程と、
更に、無機酸２０.０％を加えて攪拌する工程とを含む請求項１１に記載の気孔性舗装体透水能回復剤の製法。
【請求項２０】
カルボン酸はトリメシン酸、還元剤はトリオキシグルタル酸、アスファルト溶剤はジオキシアセトン、界面活性剤はアルキルトリメチルアンモニウムハライド、無機酸は塩酸ヒドラジンである請求項１９に記載の気孔性舗装体透水能回復剤の製法。
【発明の詳細な説明】
【０００１】
【産業上の利用分野】
この発明は、気孔性固体の気孔回復剤、特に、路面に滞留した水を排除できる多孔性道路等の透水性及び排水性舗装体に目詰まりが発生したときに、透水機能又は排水機能を再生する気孔性舗装体透水能回復剤及びその製法に関連する。
【０００２】
【従来の技術】
現在広く使用されているアスファルト舗装は、砕石などにアスファルトをまぶした材料で表面を被覆した撓み性舗装であり、舗装表層への雨水の浸透を阻止して土の柔軟化を防止し、耐久性を維持する。また、コンクリート舗装は、コンクリートの下に窪みが生じても、ある程度これを橋渡しする機能を持つ剛性舗装である。アスファルト舗装及びコンクリート舗装はいずれも不透水性である。
【０００３】
この不透水性舗装に対し、都市開発の拡張による保水性の減少に伴う河川の氾濫を防止するため、地下水涵養の観点から透水性及び排水性舗装体が開発されている。透水性舗装体は、天然石、セラミック等の骨材にバインダとしてエポキシ樹脂等の合成樹脂又は改質アスファルトを混合して熱硬化させた多孔性構造を備えている。また、排水性舗装体は、不透水舗装の上層に透水性舗装を形成し、透水性舗装を浸透した水を排水処理する構造である。透水性及び排水性舗装体は空隙率の高いアスファルト混合物を用いて水を浸透させ、舗装表層に滞留する水を排除することができる。舗装道路では路面に滞留した水が、水はね及びハイドロプレーン現象によるタイヤの滑りを引き起こすので、透水性及び排水性舗装道路は雨天時等の車両走行の安全性を向上させ、交通騒音を低減することができる。
【０００４】
しかしながら、透水性及び排水性舗装体は長期間の使用により舗装体の気孔内に粉塵又は土砂等が侵入して目詰まりし、これにより雨水の地中への浸透作用が著しく滅殺される。例えば、特公昭６１−４７２４９号公報には、透水性舗装の表面に圧力水を噴射して目詰物を除去する透水能回復方法が示されている。また、高圧水を噴射し目詰物と共に吸引する透水性又は排水性舗装の機能回復装置は、特開昭６３−２２３２０６号公報、特開平３−１３７３１０号、公報特開平４−１１５００５号公報、特開平４−１１５００６号公報に開示されている。更に、特開平６−３３４２８号公報には、透水性舗装体に発泡性溶液を塗布して表面に浮上させた気孔内の粉塵又は土砂等の粒子を、散水した水と共に吸引回収する透水性舗装体の清掃方法及び清掃装置が示されている。
【０００５】
【発明が解決しようとする課題】
従来の透水性及び排水性舗装体の機能回復方法及び装置では、気孔内に侵入した粉塵又は土砂等を水及び発泡性溶液により浮き上がらせた後、水及び溶液と共に吸引装置により回収するので、すべての粉塵又は土砂等を完全に浮上させることが困難である。また、浮上した粉塵又は土砂等が吸引前に水の浸透に伴って気孔内に戻るため確実に回収することができない。
【０００６】
そこで、この発明は透水性及び排水性舗装体の機能を容易にかつ効率的に再生する気孔性舗装体透水能回復剤及びその製法を提供することを目的とする。
【０００７】
【課題を解決するための手段】
この発明による気孔性舗装体透水能回復剤は、重量基準で、０.０５％以上、好ましくは０.１％以上で、１.０％以下、好ましくは０.３％以下の水溶性のカルボン酸と、０.１％以上、好ましくは０.５％以上で、２.０％以下、好ましくは１.０％以下の水溶性の還元剤と、０.１％以上、好ましくは１.８％以上で、４.０％以下、好ましくは２.５％以下の水溶性のアスファルト溶剤と、０.１％以上、好ましくは０.８％以上で、２.０％以下、好ましくは１.５％以下の水溶性の界面活性剤と、５.０％以上、好ましくは７.０％以上で、２０.０％以下、好ましくは１３.０％以下の水溶性の無機酸と、７１.０％以上、好ましくは８１.７％以上で、９４.６５％以下、好ましくは８９.８％以下の水とを含む。
【０００８】
カルボン酸は、蓚酸、酢酸又はトリメシン酸であるが、これら以外でも、蟻酸、プロピオン酸、酪酸、吉草酸、アクリル酸、クロトン酸、イソクロトン酸、プロピオール酸のモノカルボン酸、マロン酸、コハク酸、グルタル酸、アジピン酸、ピメリン酸、マレイン酸のジカルボン酸及びトリカリバリル酸、トリメシン酸のトリカルボン酸から成る群から選択される。還元剤は、没食子酸、ポリ硫化ナトリウム又はトリオキシグルタル酸であるが、これら以外でも、硫化ナトリウム、ヒドラジンから成る群から選択される。アスファルト溶剤は、ジオキサン、アセトン又はジオキシアセトンであるが、これら以外でも、エチルメチルケトンから成る群から選択される。界面活性剤は、アルキルポリオキシエチレンエーテル、硫酸アルキルナトリウム又はアルキルトリメチルアンモニウムハライドであるが、これら以外でも、アルキルベゼンスルホン酸ナトリウム、Ｎ−アシルアミノ酸ナトリウム、アルキルナフタレンスルホン酸ナトリウム、２−スルホコハク酸ジアルキルナトリウムの陰イオン界面活性剤、Ｎ−エチルアルカンアミドアンモニウムハライド、アルキルピリジニウムスルファート、アルキルトリメチルアンモニウムハライドの陽イオン界面活性剤、アルキルポリオキシエチレンエ−テルとしてアデカノールＢ４００１（ノニオン系）、アルキルカルボニルオキシポリオキシエチレン、Ｐ−アルキルフェニルポリオキシエチレンエーテル、脂肪酸多価アルコールエステル、脂肪酸多価アルコールポリオキシエチレン、脂肪酸シュ糖エステルの非イオン界面活性剤及びアルキルベタイン、アルキルジエチレントリアミノ酢酸の両性界面活性剤から成る群から選択される。無機酸は、塩酸ヒドラジン、塩酸又はリン酸であるが、これら以外でも硫酸、硝酸、炭酸から成る群から選択される。
【０００９】
この発明による気孔性舗装体透水能回復剤の製法は、重量基準で、蟻酸、酢酸、プロピオン酸、酪酸、吉草酸、アクリル酸、クロトン酸、イソクロトン酸、プロピオール酸のモノカルボン酸、蓚酸、マロン酸、コハク酸、グルタル酸、アジピン酸、ピメリン酸、マレイン酸のジカルボン酸及びトリカリバリル酸、トリメシン酸のトリカルボン酸から成る群から選択される０.０５％以上、好ましくは０.１％以上で、１.０％以下、好ましくは０.３％以下の水溶性のカルボン酸、硫化ナトリウム、ポリ硫化ナトリウム、没食子酸、トリオキシグルタル酸、ヒドラジンから成る群から選択される０.１％以上、好ましくは０.５％以上で、２.０％以下、好ましくは１.０％以下の水溶性の還元剤及びアセトン、ジオキシアセトン、ジオキサン、エチルメチルケトンから成る群から選択される０.１％以上、好ましくは１.８％以上で、４.０％以下、好ましくは２.５％以下の水溶性のアスファルト溶剤を７１.０％以上、好ましくは８１.７％以上で、９４.６５％以下、好ましくは８９.８％以下の６０〜８０℃の水に加えて攪拌して、添加物を均一に水に溶解させる工程と、次に、硫酸アルキルナトリウム、アルキルベゼンスルホン酸ナトリウム、Ｎ−アシルアミノ酸ナトリウム、アルキルナフタレンスルホン酸ナトリウム、２−スルホコハク酸ジアルキルナトリウムの陰イオン界面活性剤、Ｎ−エチルアルカンアミドアンモニウムハライド、アルキルピリジニウムスルファート、アルキルトリメチルアンモニウムハライドの陽イオン界面活性剤、アルキルポリオキシエチレンエ−テルとしてアデカノールＢ４００１（ノニオン系）、アルキルカルボニルオキシポリオキシエチレン、Ｐ−アルキルフェニルポリオキシエチレンエーテル、脂肪酸多価アルコールエステル、脂肪酸多価アルコールポリオキシエチレン、脂肪酸シュ糖エステルの非イオン界面活性剤及びアルキルベタイン、アルキルジエチレントリアミノ酢酸の両性界面活性剤から成る群から選択される０.１％以上、好ましくは０.８％以上で、２.０％以下、好ましくは１.５％以下の水溶性の界面活性剤を加えて攪拌し、均一に溶解する工程と、更に、塩酸、硫酸、リン酸、硝酸、炭酸、塩酸ヒドラジンから成る群から選択される５.０％以上、好ましくは７.０％以上で、２０.０％以下、好ましくは１３.０％以下の水溶性の無機酸を加えて攪拌する工程とを含む。
【００１０】
【作用】
気孔内に粉塵又は土砂等が侵入して目詰まりした透水性及び排水性舗装体の表面に、本発明の気孔性舗装体透水能回復剤の水溶液を散布して、一定時間経過後高圧水洗を行なう。気孔内に侵入した粉塵又は土砂等を含む目詰まり物質は、二酸化珪素（ＳiＯ2）、鉄（Ｆe）等の金属間化合物等からなるガラス、砂、ジャリである。二酸化珪素及び金属間化合物等の目詰まり物質を無機酸、カルボン酸、還元剤で溶解し、更にカルボン酸、還元剤、アスファルト溶剤で、溶解して遊離した金属イオンから錯塩をつくる。錯塩は水に分散してコロイド状になるので、透水及び排水と共に気孔内から除去することができる。また、無機酸から発生する水素ガスのエアリフト作用と、界面活性剤で二酸化珪素及び金属間化合物等の表面に良好な濡れを与える表面活性作用との相乗効果により、二酸化珪素及び金属間化合物等の目詰まり物質が気孔から移動して、透水及び排水により舗装体外へ排出される。更に、アスファルト溶剤によりアスファルトの表面を溶解して気孔を多少拡大することにより、二酸化珪素及び金属間化合物等の目詰まり物質の移動を容易にする。
【００１１】
気孔性舗装体透水能回復剤の組成比率は各成分のバランスの点から、重量基準により、カルボン酸は０.０５％以上、好ましくは０.１％以上で、１.０％以下、好ましくは０.３％以下である。還元剤は０.１％以上、好ましくは０.５％以上で、２.０％以下、好ましくは１.０％以下である。アスファルト溶剤は０.１％以上、好ましくは１.８％以上で、４.０％以下、好ましくは２.５％以下である。界面活性剤は０.１％以上、好ましくは０.８％以上で、２.０％以下、好ましくは１.５％以下である。無機酸は５.０％以上、好ましくは７.０％以上で、２０.０％以下、好ましくは１３.０％以下である。水は７１.０％以上、好ましくは８１.７以上％で、９４.６５％以下、好ましくは８９.８％以下である。無機酸、カルボン酸、還元剤、アスファルト溶剤の各組成比率の下限を下回ると、二酸化珪素及び金属間化合物等を確実に溶解して金属イオンが遊離されず、錯塩が形成されない。また、各組成比率の上限を越えて混合しても上限以上の透水能力の回復効果は得られない上、土壌及び地下水を汚染するおそれがある。
【００１２】
また、各成分が均一に溶解するように、カルボン酸、還元剤及びアスファルト溶剤を加え、次に界面活性剤を加え、更に無機酸の順に加えて６０〜８０℃の水温で６０〜８０分攪拌して調質する。界面活性剤はカルボン酸、還元剤及びアスファルト溶剤の溶解を妨げるので、この発明による気孔性舗装体透水能回復剤の製造の際には、これらの添加物が溶解した後添加する。また、無機酸は界面活性剤の混合物内での分散を妨げるので、界面活性剤を添加し、撹拌した後添加する。
【００１３】
【実施例】
この発明による気孔性舗装体透水能回復剤の３〜１０％水溶液を透水性及び排水性舗装体上に散布車で散布して、１５〜３０分経過後、高圧水洗を行なう。舗装体の透水能力を測定するために、道路中央から両側へ勾配２％で既設アスファルト舗装の上に試験舗装工区内に、幅６.５ｍ、長さ２００ｍ、深さ（厚さ）４cmで、空隙率２０％の開粒度（気孔率）のアスコンを用いて排水性舗装を設けた。現場透水試験方法により、舗装路面に圧着させた試験器内の水位が一定水位まで低下する経過時間を計測して、試験舗装の透水能力を測定したところ、舗装施行時は、透水量１１００cc／１５秒であったが、本発明による回復剤を散布せずに、５トン／台換算輪数で１０００台／日として施工３ケ月後の透水量は６５０cc／１５秒に低減した。
【００１４】
実施例１
酢酸０.１％、没食子酸０.１％及びアセトン４.０％を６０℃の水９０.７％に加えて攪拌し、均一に溶解させた。次にアルキルポリオキシエチレンエーテル０.１％を加えて攪拌し、均一に溶解させた。最後に塩酸５.０％を加えて６０分攪拌し、褐色透明な気孔性舗装体透水能回復剤を得た。
【００１５】
得られた回復剤３.０％水溶液を、５リットル／ｍ2で、排水性舗装施工３ケ月後の試験工区上に散布車で散布した。散布３０分後、１０kg／cm2の圧力で、１５０リットル／ｍ2の高圧水洗を行ない、その後、透水能力を測定したところ、透水量１０１０cc／１５秒に回復したことが判明した。
【００１６】
実施例２
蓚酸０.３％、ポリ硫化ナトリウム１.０％及びジオキサン２.１％を７２℃の水８２.４％に加えて攪拌し、均一に溶解させた。次に硫酸アルキルナトリウム１.０％を加えて攪拌し、均一に溶解させた。最後にリン酸１３.０％を加えて６８分攪拌し、褐色透明な気孔性舗装体透水能回復剤を得た。
【００１７】
得られた回復剤６.０％水溶液を、５リットル／ｍ2で、排水性舗装施工３ケ月後の試験工区上に散布車で散布し、散布２０分後、１０kg／cm2の圧力で、１５０リットル／ｍ2の高圧水洗を行なった。その後、透水能力を測定したところ、透水量１０３０cc／１５秒まで回復した。
【００１８】
実施例３
トリメシン酸１.０％、トリオキシグルタル酸２.０％、ジオキシアセトン４.０％を８０℃の水７１.０％に加えて攪拌し均一に溶解させた。次にアルキルトリメチルアンモニウムハライド２.０％を加えて攪拌し、均一に溶解させた。最後に塩酸ヒドラジン２０.０％を加えて８０分攪拌し、褐色透明な気孔性舗装体透水能回復剤を得た。
【００１９】
得られた回復剤１０.０％水溶液を、５リットル／ｍ2で、排水性舗装施工３ケ月後の試験工区上に散布車で散布した。散布１５分後、１０kg／cm2の圧力で、１５０リットル／ｍ2の高圧水洗を行なった。その後、透水能力を測定したところ、透水量１０７０cc／１５秒に向上した。
【００２０】
いずれの場合も、ほぼ排水性舗装施工時の透水量を示して、透水能力を回復でき、水を散布しても、殆ど透水、排水しなかった透水性及び排水性舗装道路が、水を散布すると、完全に透水、排水できた。実施例３では各組成比率をそれぞれ上限に設定したが、実施例１及び２と比べ透水能力の回復効果に大きな差異はなかった。
【００２１】
この発明による気孔性舗装体透水能回復剤は、カルボン酸と、還元剤と、アスファルト溶剤と、界面活性剤及び無機酸と、水とを含む。二酸化珪素及び金属間化合物等の目詰まり物質を無機酸、カルボン酸、還元剤で溶解し、更にカルボン酸、還元剤、アスファルト溶剤で、溶解して遊離した金属イオンから錯塩をつくる。錯塩は水に分散してコロイド状になるので、透水及び排水と共に気孔内から除去することができる。また、無機酸から発生する水素ガスのエアリフト作用と、界面活性剤で二酸化珪素及び金属間化合物等の表面に良好な濡れを与える表面活性作用との相乗効果により、二酸化珪素及び金属間化合物等の目詰まり物質が気孔から移動して、透水及び排水により舗装体外へ排出される。更に、アスファルト溶剤によりアスファルトの表面を溶解して気孔を多少拡大することにより、二酸化珪素及び金属間化合物等の目詰まり物質の移動を容易にする。
【００２２】
この発明による気孔性舗装体透水能回復剤を製造するには、カルボン酸、還元剤及びアスファルト溶剤を６０〜８０℃の水に加えて攪拌し、添加物を均一に水に溶解させた後、界面活性剤を加えて攪拌し、均一に溶解し、無機酸を加えて６０〜８０分攪拌する。各成分が均一に溶解するように、カルボン酸、還元剤及びアスファルト溶剤を加え、次に界面活性剤を加え、更に無機酸の順に加えて６０〜８０℃の水温で６０〜８０分攪拌して調質する。界面活性剤はカルボン酸、還元剤及びアスファルト溶剤の溶解を妨げるので、この発明による気孔性舗装体透水能回復剤の製造の際には、これらの添加物が溶解した後添加する。また、無機酸は界面活性剤の混合物内での分散を妨げるので、界面活性剤を添加し、撹拌した後添加する。
【００２３】
ガラス、砂及びジャリ中に含まれる二酸化珪素及び金属間化合物等を溶解する水溶性のカルボン酸としては、蟻酸、酢酸、プロピオン酸、酪酸、吉草酸、アクリル酸、クロトン酸、イソクロトン酸、プロピオール酸等のモノカルボン酸、蓚酸、マロン酸、コハク酸、グルタル酸、アジピン酸、ピメリン酸、マレイン酸等のジカルボン酸及びトリカリバリル酸、トリメシン酸等のトリカルボン酸を使用できる。
【００２４】
水溶性の還元剤は、硫化ナトリウム、ポリ硫化ナトリウム、没食子酸、トリオキシグルタル酸、ヒドラジン等を含む。
【００２５】
アスファルトを多少溶解する好ましい水溶性のアスファルト溶剤は、アセトン、ジオキシアセトン、ジオキサン、エチルメチルケトン等である。
【００２６】
二酸化珪素及び金属間化合物等を溶解する水溶性の無機酸は、例えば、塩酸、硫酸、リン酸、硝酸、炭酸、塩酸ヒドラジン等である。
【００２７】
二酸化珪素及び金属間化合物等の表面の濡れをよくする水溶性の界面活性剤の例は、硫酸アルキルナトリウム、アルキルベゼンスルホン酸ナトリウム、Ｎ−アシルアミノ酸ナトリウム、アルキルナフタレンスルホン酸ナトリウム、２−スルホコハク酸ジアルキルナトリウム等の陰イオン界面活性剤、Ｎ−エチルアルカンアミドアンモニウムハライド、アルキルピリジニウムスルファート、アルキルトリメチルアンモニウムハライド等の陽イオン界面活性剤、アルキルポリオキシエチレンエ−テルとしてアデカノールＢ４００１（ノニオン系）、アルキルカルボニルオキシポリオキシエチレン、Ｐ−アルキルフェニルポリオキシエチレンエーテル、脂肪酸多価アルコールエステル、脂肪酸多価アルコールポリオキシエチレン、脂肪酸シュ糖エステル等の非イオン界面活性剤及びアルキルベタイン、アルキルジエチレントリアミノ酢酸等の両性界面活性剤である。
【００２８】
【発明の効果】
この発明では、目詰まりした透水性及び排水性舗装体の透水又は排水機能を容易にかつ効率的に再生できるので、大地に還元する雨水の量を減少させず、河川の増水による浸水災害を防止すると共に、舗装道路では水はね及びスリップ事故による交通事故を防止して車両走行の安全性を向上させ、交通騒音を低減することができる。